(57)【特許請求の範囲】
【請求項１】
一般式（Ａ）      Ｓｉ（ＯＲ）４
（但し、式中Ｒはアルキル基を示す）で表されるケイ素（Ｓｉ）アルコキシド、およびその加水分解物と、
一般式（Ｂ）      Ｒ’Ｘ  Ｓｉ（ＯＲ）４−Ｘ
（但し、式中Ｒはアルキル基、Ｒ’は末端にビニル基、アクリロイル基、メタクリロイル基などの重合可能な不飽和結合を有する官能基を示し、ｘは０＜ｘ＜４の範囲を満たす置換数である）で表される有機ケイ素化合物およびその加水分解物と、
一般式（Ｄ）      ＣＨ３−（ＣＨ２）ｍ−ＣＨ２−Ｓｉ（ＯＲ）３
（但し、式中ｍは４≦ｍ≦１６の範囲を満たす整数、Ｒはアルキル基を示す）で表される長鎖アルキル基含有ケイ素化合物、およびその加水分解物とを含み、
前記一般式（Ａ）で表される化合物と前記一般式（Ｂ）で表される化合物の比率が、モル比で、一般式（Ａ）で表される化合物／一般式（Ｂ）で表される化合物＝１．０／０．１〜１．０／１．０である
ことを特徴とするコーティング用低屈折率組成物。
【請求項２】
請求項１記載のコーティング用低屈折率組成物に、さらに、分子中にビニル基、アクリロイル基、メタクリロイル基などの重合可能な不飽和結合を少なくとも３個以上を有するアクリル系化合物が含まれてなることを特徴とするコーティング用低屈折率組成物。
【請求項３】
前記一般式（Ｂ）で表される有機ケイ素化合物が
一般式（Ｃ）      ＣＨ２＝ＣＨＣＯＯ−（ＣＨ２）ｎ−Ｓｉ（ＯＲ）３
（但し、式中Ｒはアルキル基、ｎはｎ＜５の範囲を満たす整数を示す）で表されるアクリロイル基含有ケイ素化合物であることを特徴とする請求項１または２記載のコーティング用低屈折率組成物。
【請求項４】
アクリル系化合物が、３官能以上のアクリルモノマーおよびその変性体で、平均分子量が２００〜１０００であることを特徴とする請求項２記載のコーティング用低屈折率組成物。
【請求項５】
請求項１ないし４のいずれか１項に記載のコーティング用低屈折率組成物を塗工して得られることを特徴とする光学多層膜。
【発明の詳細な説明】
【０００１】
【発明の属する技術分野】
本発明は、低屈折率組成物およびガラスやプラスチックなどの透明基材などにその低屈折率組成物を塗工して得られる光学多層膜に関する。
【０００２】
【従来の技術】
従来、ガラスやプラスチックなどの基材に、酸化チタンや酸化ケイ素などの無機酸化物を蒸着法あるいはスパッタ法などのドライコーティングによって薄膜を形成して反射防止膜などの光干渉による光学多層膜を形成する方法が知られている。しかし、このようなドライコーティングプロセスでは、装置が高価である上に、成膜速度が遅く、生産性効率に問題があった。
特に、ディスプレイの反射防止膜など最外層に使用される形態においては、表面の汚れ防止、表面の拭き取りが容易ないわゆる防汚性能が要求されるが、これらの機能を付与するために、従来、光学多層膜を形成する工程とは別工程のウェットあるいはドライプロセスにて、フッ素含有のケイ素化合物などからなる防汚性の膜を設けていたために、工程が煩雑で、経済性の点から課題となっていた。
【０００３】
これに対して、金属アルコキシドなどを出発組成物とし、例えば特開平９ー２０８８９８号公報などに示されるように、基材に塗工して光学多層膜を形成する方法が知られており、高屈折率材料としてはＴｉやＺｒなどのアルコキシドを用いる方法が、低屈折率材料としてはＳｉ系アルコキシドあるいはＳｉアルコキシドの一部をエポキシ基やアルキル基など他の有機置換基に置き換えた有機ケイ素化合物、いわゆるシランカップリング剤などを用い、防汚成分としてフッ素含有のケイ素化合物を添加されてなる光学多層膜を形成する方法が提案されている。しかし、上記の提案で得られる塗膜は、重合工程で長時間の高温加熱を必要とし、生産性効率に問題があった。また、塗膜の性能面でも、ある程度の低屈折率と防汚性を得ることはできるが、硬度や耐擦傷性、基材との密着性などの物理的強度が不十分であり、通常、最外層に使用される光学多層膜としては実用に耐えることができない欠点を有していた。
【０００４】
上記のような問題点を改善するために、特開平９ー２２０７９１号公報などに示されているように、ケイ素アルコキシドを出発物質としたシリカゾルと反応性有機ケイ素化合物（シランカップリング剤や末端に反応基を有するジメチルシリコーンなど）との複合材料などが提案されている。
しかしながら、これらのＳｉＯ2系複合膜組成物も十分な物性を得ようとすると加熱に長時間を要するので、アクリロイル基などの重合性不飽和基を含有する有機ケイ素化合物も記載されているが、いずれもアクリロイル基が１個乃至は２個の単官能あるいは２官能性の化合物であり、光重合後でも高い架橋密度が得られていない。硬度や耐擦傷性などの物理的強度を向上させようとすると、上記複合膜成分中にシリカ成分以外の成分、例えはアクリル系化合物を複合し、アクリル成分比率を高くする必要がある。その結果、光学特性を決定するケイ素（Ｓｉ）系などのアルコキシドを出発組成物とするシリカ成分の体積比が減少し、低屈折率化をはかることができないという欠点を有していた。
以上説明したように、現在のところ、低屈折率化および硬度や耐擦傷性、基材との密着性などの物理的強度特性が優れ、かつ指紋などの汚れ成分を簡単に拭き取ることができる防汚性を有する光学多層膜を形成可能な組成物は見出されていない。
【０００５】
【発明が解決しようとする課題】
本発明は、上記課題に鑑みてなされたもので、低屈折率を有し、かつ硬度や耐擦傷性、基材との密着性などの物理的強度や防汚性に優れた光学多層膜を形成可能な低屈折率組成物およびその組成物からなる、安価で、生産性に優れた光学多層膜を提供することを目的とする。
【０００６】
上述の課題を達成すべく検討した結果、請求項１記載の発明は、一般式（Ａ）      Ｓｉ（ＯＲ）４
（但し、式中Ｒはアルキル基を示す）で表されるケイ素（Ｓｉ）アルコキシド、およびその加水分解物と、
一般式（Ｂ）      Ｒ’Ｘ  Ｓｉ（ＯＲ）４−Ｘ
（但し、式中Ｒはアルキル基、Ｒ’は末端にビニル基、アクリロイル基、メタクリロイル基などの重合可能な不飽和結合を有する官能基を示し、ｘは０＜ｘ＜４の範囲を満たす置換数である）で表される有機ケイ素化合物およびその加水分解物と、
一般式（Ｄ）      ＣＨ３−（ＣＨ２）ｍ−ＣＨ２−Ｓｉ（ＯＲ）３        （但し、式中ｍは４≦ｍ≦１６の範囲を満たす整数、Ｒはアルキル基を示す）で表される長鎖アルキル基含有ケイ素化合物、およびその加水分解物とを含み、
前記一般式（Ａ）で表される化合物と前記一般式（Ｂ）で表される化合物の比率が、モル比で、一般式（Ａ）で表される化合物／一般式（Ｂ）で表される化合物＝１．０／０．１〜１．０／１．０であることを特徴とするコーティング用低屈折率組成物である。
【０００７】
請求項２記載の発明は、請求項１記載のコーティング用低屈折率組成物に、さらに、分子中にビニル基、アクリロイル基、メタクリロイル基などの重合可能な不飽和結合を少なくとも３個以上を有するアクリル系化合物が含まれてなることを特徴とするコーティング用低屈折率組成物である。
【０００８】
請求項３記載の発明は、前記一般式（Ｂ）で表される有機ケイ素化合物が
一般式（Ｃ）      ＣＨ２＝ＣＨＣＯＯ−（ＣＨ２）ｎ−Ｓｉ（ＯＲ）３
（但し、式中Ｒはアルキル基、ｎはｎ＜５の範囲を満たす整数を示す）で表されるアクリロイル基含有ケイ素化合物であることを特徴とする請求項１または２記載のコーティング用低屈折率組成物である。
【００１１】
請求項４記載の発明は、アクリル系化合物が、３官能以上のアクリルモノマーおよびその変性体で、平均分子量が２００〜１０００であることを特徴とする請求項２記載のコーティング用低屈折率組成物である。
【００１２】
請求項５記載の発明は、請求項１ないし４のいずれか１項に記載のコーティング用低屈折率組成物を塗工して得られることを特徴とする光学多層膜である。
【００１３】
〈作用〉
本発明によれば、テトラエトキシシラン（ＴＥＯＳ）などのＳｉアルコキシドと（３−アクリロキシプロピル）トリメトキシシランなどに代表される末端にビニル基、アクリロイル基、メタクリロイル基などの重合可能な不飽和結合を有するケイ素化合物とを主成分とすることで、一般式（Ａ）および（Ｂ）のＳｉアルコキシドの加水分解生成物の加熱重合によるシロキサンネットワークの形成（同時に低屈折率ユニットの形成）とＵＶあるいはＥＢ照射による被膜中のアクルロイル基などの重合可能な不飽和結合基の光重合による複合架橋により硬化するものであり、さらに、ジペンタエリストリールヘキサアクリレート（ＤＰＨＡ）などに代表される多官能アクリル化合物を加えることで、被膜の架橋密度がより高くできるものである。
なかでも、アクリル化合物として分子量が大きなプレポリマーではなく、ＤＰＨＡなどの３官能以上の多官能アクリルモノマー用いることで、より均質で架橋密度の高いハイブリッド膜を形成することができる。
【００１４】
物理的強さは、通常アクリル基などの導入量によって決定されるものであり、これらのアクリル基成分は、通常シリカ成分などに比べると屈折率はやや高いので、アクリル成分が増加すると物理的強度は向上するが、屈折率を低くできない。
本発明の組成物は、特定の多官能アクリル化合物を用いることで、少ない多官能アクリル化合物からなるバインダー量でも物理的強度を発現させるものある。
【００１５】
さらに、これら組成物中に
一般式（Ｄ）  ＣＨ３−（ＣＨ２）ｍ−ＣＨ２−Ｓｉ（ＯＲ）３
（但し、式中ｍは４≦ｚ≦１６の整数、Ｒはアルキル基を示す）で表される長鎖アルキル基含有ケイ素化合物、およびその加水分解物、または
一般式（Ｅ）  ＣＦ３−（ＣＦ２）ｐ−（ＣＨ２）ｎ−Ｓｉ（ＯＲ）３
（但し、式中ｐは０≦ｐ≦８の整数、ｎはｎ＜５の整数、Ｒはアルキル基を示す）で表されるフッ素含有ケイ素化合物、およびその加水分解物などを加えることで、適度に防汚ユニットを組み込むことができる。
これらのハイブリッド組成物は、組成物自身が低屈折率成分として機能するものではあるが、長鎖アルキル基あるいはＲｆ基（  ＣＦ３−（ＣＦ２）ｐ−（ＣＨ）ｎ−）の導入により、膜内部のシロキサンネットワークならびにアクリル成分の光架橋を寸断することで膜内部に分子レベルの隙間を形成し、膜密度を低下させる。材料自身の単純平均屈折率（シリカの屈折率は１．４５程度、アクリル成分の屈折率は１．５０程度、Ｆ系化合物は１．３５程度）では到達できないほどの低屈折率化（１．４０以下）をはかることができるものである。架橋構造をある程度寸断しても、分子レベルで均一なハイブリッド構造を呈し、膜の密度は低下して、充分な架橋構造を有しているので、充分な強度を発揮できる。硬度が高く、耐擦傷性も優れ、従来の低屈折率組成物の欠点を大幅に改善することができ、低屈折率化と高強度化の両立が可能で、なおかつ防汚機能も有する組成物を提供するものである。
【００１６】
【発明の実施の形態】
以下、本発明の一実施の形態について詳細に説明する。
【００１７】
本発明の低屈折率組成物は、
一般式（Ａ）      Ｓｉ（ＯＲ）4
（但し、式中Ｒはアルキル基を示す）で表されるケイ素（Ｓｉ）アルコキシド、およびその加水分解物と、
一般式（Ｂ）      Ｒ’X  Ｓｉ（ＯＲ）4-X
（但し、式中Ｒはアルキル基、Ｒ’は末端にビニル基、アクリロイル基、メタクリロイル基などの重合可能な不飽和結合を有する官能基を示し、ｘは０＜ｘ＜４の置換数である）で表される有機ケイ素化合物、およびその加水分解物とを主成分とするものである。
【００１８】
本発明の低屈折率組成物は、ＴＥＯＳなどのＳｉアルコキシドとアクリロイル基を有する有機ケイ素化合物およびその加水分解物を主成分として、さらに多官能アクリル化合物とが含まれる組成物からなるものてあり、これを基材に塗工し、加熱乾燥し、被膜を形成した後、ＵＶなどの光照射を施すことでハイブリッド構造の低屈折率組成物被膜を形成可能とするものである。該組成物中にさらに長鎖アルキル基あるいあＲｆ基など導入し、膜密度を制御することで、見掛け屈折率を低下させるものである。
【００１９】
本発明の低屈折率組成物に含まれる各成分について以下に詳細に説明する。
本発明において用いられる、Ｓｉアルコキシドは、
一般式（Ａ）                Ｓｉ（ＯＲ）４
（Ｒはアルキル基  ）で表されるものであり、テトラメトキシシラン、テトラエトキシシランなどが例示される。
【００２０】
アクリロイル基などを有する有機ケイ素化合物は、
一般式（Ｂ）      Ｒ’Ｘ  Ｓｉ（ＯＲ）４−Ｘ
（但し、式中Ｒはアルキル基、Ｒ’は末端にビニル基、アクリロイル基、メタクリロイル基などの重合可能な不飽和結合を有する官能基を示し、ｘは０＜ｘ＜４の範囲を満たす置換数である）で表されるもので、ビニルトリメトキシシラン、アクリロキシプロピルトリメトキシシラン、メタクリロキシプロピルトリメトキシシランなどが例示される。
なかでも、（３−アクリロキシプロピル）トリメトキシシランなどに代表される
一般式（Ｃ）      ＣＨ２＝ＣＨＣＯＯ−（ＣＨ２）ｎ−Ｓｉ（ＯＲ）３
（但し、式中Ｒはアルキル基、ｎはｎ＜５の範囲を満たす整数を示す）で表されるアクリロイル基含有ケイ素化合物が好適である。
【００２１】
前記一般式（Ａ）のＳｉアルコキシドと、前記一般式（Ｃ）のアクリロイル基含有ケイ素化合物との比率が、モル比で（Ａ）／（Ｃ）＝１．０／０．１〜１．０／１．０とすることで、低屈折率化と強度を両立することができる。さらに、好適には１．０／０．２〜１／０．８の範囲がより好ましい。アクリロイル基含有ケイ素化合物が０．１以下では、光重合に必要なアクリル成分比が充分でなく、架橋による強度の向上を目的とする効果が発現できず、逆にアクリル成分が１．０より過剰になると強度は発現できるが、アクリル成分量が増加することや、ならび架橋による緻密化のために屈折率が上昇してしまい不適当である。
【００２２】
長鎖アルキル基含有ケイ素化合物は、
一般式（Ｄ）        ＣＨ3−（ＣＨ2）m−ＣＨ2−Ｓｉ（ＯＲ）3
（ｍは４≦ｚ≦１６の整数、Ｒ：アルキル基）で表されるものでヘキシルトリメトキシシラン、オクチルトリメトキシシラン、オクタデシルトリメトキシシランなどが例示され、ｍが４より小さいと分子隙間が小さく、添加効果が少ない。
ｍが、１６以上では分子隙間が大き過ぎ、また他の材料との相溶性が低下して、塗工成膜時に分離し、均質な膜が得られないといった不具合が生じるため好ましくない。
その添加量としては、アルキル基の長さにもよるが、主剤となるＳｉアルコキシドおよびアクリロイル含有ケイ素化合物の合計１モルに対して０．０５〜０．４モルが適当な範囲である。
【００２３】
フッ素含有ケイ素化合物は、
一般式（Ｅ）  ＣＦ３−（ＣＦ２）ｐ−（ＣＨ２）ｎ−Ｓｉ（ＯＲ）３
（ｐは０≦ｐ≦８の整数、ｎはｎ＜５の整数、Ｒ：アルキル基、）で表されるもので、トリフルオロプロピルトリメトキシシラン、トリデカフルオロオクチルトリメトキシシランなどが例示され、ｍが８より大ききなると均質な膜が形成できなくなるため不適当である。
これらのフッ素含有ケイ素化合物の添加量は、分子量によって異なるが、概ね０．０５モル程度で防汚機能を発現することができる。しかし、０．５モル程度で膜強度が著しく低下するので適宜選択することができる。
これらの有機ケイ素化合物は、特に限定されるものでなく、２種以上組み合わせても何ら差し支えなく、Ｓｉアルコキシドとアクリロイル基含有有機ケイ素化合物を併用するのが好ましい。
これらの有機ケイ素化合物は、コーティング組成物中にｐ−トルエンスルホン酸などの有機酸触媒を含有させることで、塗工後に大気中の水分でもって加水分解反応させて被膜形成しても良いし、またあらかじめ水（塩酸などの触媒を含む）を添加し、加水分解反応させたものを用いることもできる。
また、各成分を別々に加水分解反応させた後、混合させても良いが、反応させる前に混合して、同時に共加水分解させた方が均質な重合体ができるため望ましい。
【００２４】
また、アクリル化合物は、その分子中にビニル基、アクリロイル基やメタクルロイル基など重合可能なの不飽和結合を少なくとも３個以上有するものであって、例えばＤＰＨＡなどのモノマー類と、これらのモノマーの変性体、および誘導体、などが使用できる。
なかでも、ＤＰＨＡなど多官能アクリルモノマー類およびその変性体など平均分子量２００〜１０００のものであれば、有機金属化合物の加水分解物と相溶性が良く、被膜形成時に相分離することなく、架橋密度の高い、均質で透明なハイブリッド被膜が形成できる。
多官能アクリルモノマーの混合比は、被膜中における固形分比で１０〜４０ｗｔ％が好適で、１０％以下でも効果が少なく、４０％以上では屈折率の増加をきたすため好ましくない。
ＵＶ照射による硬化を行う際には、ラジカル重合開始剤を添加すると好適であり、ベンゾインメチルエーテルなどのベンゾインエーテル系開始剤、アセトフェノン、２、１- ヒドロキシシクロヘキシルフェニルケトンなどのアセトフェノン系開始剤、ベンゾフェノンなどのベンゾフェノン系開始剤など用いられるが、特に限定されるものではない。
【００２５】
上述した各成分をいくつか組み合わせて組成物に加えることができ、さらに、物性を損なわない範囲で、分散剤、安定化剤、粘度調整剤、着色剤など公知の添加剤を加えることができる。
【００２６】
コーティング組成物の塗布方法には、通常用いられるディッピング法、ロールコティング法、スクリーン印刷法、スプレー法など従来公知の手段が用いられる。
被膜の厚さは、目的の光学設計にあわせて、液の濃度や塗工量によって適宜選択調整することができる。
【００２７】
本発明の低屈折率組成物を塗布形成する基材は、ガラスやプラスチックフィルムなどの基材が用いられるが、特に限定されるものではなく、さらに必要に応じて各種ハードコート層、高屈折率材料からなる層、低屈折率材料からなる層、セラミック蒸着膜層などに塗布して、積層することが可能で、また本発明の組成比を変えて積層することも可能である。
【００２８】
【実施例】
本発明のコーティング低屈折率組成物を具体的な実施例をあげて説明する。なお、実施例１、実施例２、実施例３は参考例である。
表面にＵＶ硬化樹脂ハードコート（ＨＣ）層（５μｍ）を設けた８０μｍ厚のトリアセチルセルロース（ＴＡＣ）フィルムを基材として、下記コーティング組成物の作製に示したＡ１〜Ａ４の材料を調液してコーティング組成物を作成、ＵＶ硬化の開始剤としてアセトフェノン系開始剤を重合成分に対して２％添加した。
バーコーターにより塗布し、乾燥機で１００℃−１ｍｉｎ乾燥し、高圧水銀灯により１０００ｍＪ／ｃｍ２の紫外線を照射して硬化させ、光学膜厚（ｎｄ＝屈折率ｎ＊膜厚ｄ（ｎｍ））がｎｄ＝５５０／４ｎｍになるよう適宜濃度調整をしてに低屈折率被膜を形成し、各種試験用の試験体を得た。
本発明の実施例として下記＜コーティング組成物の作製＞に示したＡ１〜Ａ４の組成物を塗工したものを実施例１〜４とし、比較例としてＳｉアルコキシドのみでアクリロイル含有ケイ素化合物を含まない系（下記＜コーティング組成物の作製＞に示したＢ１組成物を塗工したものを比較例１）とＳｉアルコキシドとフッ素含有ケイ素２成分系（下記＜コーティング組成物の作製＞に示したＢ２組成物を塗工したものを比較例２）の試験体を合わせて作成し、下記に示した評価方法に基づいてその評価結果を表１にした。
【００２９】
＜コーティング組成物の作製＞
（Ａ１）：  テトラメトキシシラン１ｍｏｌに（３ーアクリロキシプロピル）トリメトキシシラン０．４ｍｏｌになるように所定量混合し、混合物１ｍｏｌに対して０．１Ｎの塩酸３ｍｏｌと固形分換算で１０％になるようにイソプロピルアルコールを混合し、室温で２時間攪拌反応させたて基本組成Ａ１を得た。
【００３０】
（Ａ２）：テトラメトキシシラン／（３ーアクリロキシプロピル）トリメトキシシラン／トリデカフルオロオクチルトリメトキシシラン＝１．０／０．４／０．１４ｍｏｌになるように所定量混合し、混合物１ｍｏｌに対して０．１Ｎの塩酸３ｍｏｌと固形分換算で１０％になるようにイソプロピルアルコールを混合し、室温で２時間拌反応させ、基本組成にフッ素含有ケイ素化合物を導入した組成物Ａ２を得た。
【００３１】
（Ａ３）：（Ａ２）の反応生成物にＤＰＨＡが固形分比で２０％になるように添加、３０ｍｉｎ室温にて攪拌混合し、多官能アクリルモノマーを添加した組成物Ａ３を得た。
【００３２】
（Ａ４）：（Ａ２）の処方でトリデカフルオロオクチルトリメトキシシランをオクタデシルトリメトキシシランに全置換して同様に反応させ、基本組成に長鎖アルキル基含有ケイ素化合物を導入した組成物Ａ４を得た。
【００３３】
（Ｂ１）：テトラメトキシシラン１ｍｏｌに対して０．１Ｎの塩酸３ｍｏｌと固形分換算で１０％になるようにイソプロピルアルコールを混合し、室温で２時間攪拌反応させたて比較例組成物Ｂ１を得た。
【００３４】
（Ｂ２）：テトラメトキシシラン／トリデカフルオロオクチルトリメトキシシラン＝１．０／０．１ｍｏｌになるように所定量混合し、混合物１ｍｏｌに対して０．１Ｎの塩酸３ｍｏｌと固形分換算で１０％になるようにイソプロピルアルコールを混合し、室温で２時間攪拌反応させ、比較例組成物Ｂ２を得た。
【００３５】
＜評価方法＞
（１）光学特性（屈折率）
分光光度計により入射角５で５５０ｎｍにおける反射率を測定し、反射率値か被膜の屈折率を見積もった。
（２）密着性
塗料一般試験法ＪＩＳ−Ｋ５４００のクロスカット密着試験方法に準じて    塗膜の残存数にて評価した。
（３）鉛筆硬度
塗料一般試験法ＪＩＳ−Ｋ５４００の鉛筆引っかき試験方法に準じて塗膜の擦り傷にて評価した。
（４）耐擦傷試験
スチールウール＃００００により、２５０ｇ／ｃｍ2の荷重で往復５回      擦傷試験を実施、目視による傷の外観を検査した。評価は、傷なし（記号◎で表す）、かるく傷あり（記号○で表す）、かなり傷つく（記号△で表す）、著しく傷つく（記号×で表す）の４段階とした。
（５）水接触角
被膜表面に水滴をのせ、水滴と表面の接触角を測定した。測定には協和界面  科学（株）製の接触角計を用いた。
（６）指紋拭き取り性（防汚性）
被膜表面に指紋を付着させ、ティッシュペーパーにて拭き取り性を目視で    検査した。評価は、容易に拭き取れる（記号○で表す）、拭き取れる（記号△で表す）、拭き取れない（記号×で表す）の３段階とした。
【００３６】
【表１】
0005124892.tif 000002
【００３７】
表１に示すように、実施例、比較例いずれも屈折率の小さい低屈折率層を得ることができたが、実施例の組成物を用いた被膜は、密着性、硬度、耐擦傷性、防汚性にも優れるが、比較例は強度面で著しく特性が劣っていることがわかる。
これは、比較例においてはアルコキシドのみの反応のため、実施例における低温で短い乾燥条件下では硬化が不十分であるためと考えられる。
【００３８】
【発明の効果】
以上述べたように、本発明の低屈折率組成物は、Ｓｉ−Ｏ−Ｓｉのシロキサン結合とアクリル基の架橋を有し、金属酸化物と有機化合物の分子レベルのハイブリッド構造を呈した被膜を形成できるものであり、低屈折率という光学特性と、硬度や耐擦傷性、基材との密着性などの物理的強度や防汚性に優れた光学多層膜形成可能な低屈折率組成物及びその組成物を塗工して得られる光学多層膜を提供することが可能となった。
ディスプレイ等の反射防止膜などとして基材の最外層に形成され、過酷な環境や取り扱いにも充分に耐えられる被膜を形成することができ、蒸着などと比較して装置コストも比較的安価で、成膜（塗工）速度も１０倍以上で生産性も高く、製造も容易である。
また、本発明の低屈折率組成物の被膜は、光照射などで硬化するため、低温での塗工が可能なので、フィルムなどの巻き取り塗工で作成することが可能で安価に、大量生産できるといった効果を奏するものである。